(57)【要約】【課題】リン酸水素カルシウム二水和物（ＤＣＰＤ）とフッ化物イオンとの反応に見られる遅れ時間を改善し、ＤＣＰＤの高い活性化を有するフッ素不溶化剤、より単純な組成の溶液を使用して施工現場で調製可能なフッ素不溶化剤の製造方法、汚染土壌又は汚染水の処理方法を提供すること。【解決手段】Ｃａ２＋イオン、ＨＰＯ４２−イオン及びＦ−イオンを含有する弱酸性溶液に、リン酸水素カルシウム二水和物を浸漬させ、ＤＣＰＤの表面に、フッ素アパタイト（ＦＡｐ）を沈着させる方法により、ＤＣＰＤ粉末の表面にＦＡｐが付着してなるフッ素不溶化剤を提供できる。【選択図】図３
2020132746.tif 000002
【特許請求の範囲】
【請求項１】
リン酸水素カルシウム二水和物の表面に、フッ素アパタイトが付着してなることを特徴とするフッ素不溶化剤。
【請求項２】
該フッ素アパタイトは、リン酸水素カルシウム二水和物の表面の一部又は全部を被覆していることを特徴とする請求項１記載のフッ素不溶化剤。
【請求項３】
該フッ素アパタイトは、針状体の集合物であることを特徴とする請求項１又は２記載のフッ素不溶化剤。
【請求項４】
該フッ素アパタイトの含有量は、該フッ素不溶化剤中、０．１質量％以上であることを特徴とする請求項１〜３のいずれか１項に記載のフッ素不溶化剤。
【請求項５】
Ｃａ２＋イオン２．０〜５．０ｍｍｏｌ/ｌ、ＨＰＯ４２−イオン０．５〜２．０ｍｍｏｌ/ｌ及びＦ−イオン１．０〜３．０ｍｍｏｌ/ｌを含有する弱酸性溶液に、リン酸水素カルシウム二水和物を浸漬させ、リン酸水素カルシウム二水和物の表面に、フッ素アパタイトを沈着させる第１工程を有すること特徴とするフッ素不溶化剤の製造方法。
【請求項６】
該弱酸性溶液のｐＨは、２．５〜６．５である特徴とする請求項５記載のフッ素不溶化剤の製造方法。
【請求項７】
リン酸水素カルシウム二水和物の表面に、フッ素アパタイトを沈着させた後の溶液のｐＨが６．１であることを特徴とする請求項５又は６記載のフッ素不溶化剤の製造方法。
【請求項８】
該リン酸水素カルシウム二水和物と該弱酸性溶液の固液比（質量/体積）が、１/１００〜１/５であることを特徴とする請求項６〜８のいずれか１項に記載のフッ素不溶化剤の製造方法。
【請求項９】
該第１工程で得られた固液相を固液分離して、固相であるフッ素アパタイトが沈着したリン酸水素カルシウム二水和物を取り出す第２工程と、
Ｃａ２＋イオン２．０〜５．０ｍｍｏｌ/ｌ、ＨＰＯ４２−イオン０．５〜２．０ｍｍｏｌ/ｌ及びＦ−イオン１．０〜３．０ｍｍｏｌ/ｌを含有する弱酸性溶液に、該第２工程で得られた固相を浸漬させ、リン酸水素カルシウム二水和物の表面に、更にフッ素アパタイトを沈着させる浸漬繰り返し工程と、を有する請求項５〜８のいずれか１項に記載のフッ素不溶化剤の製造方法。
【請求項１０】
Ｃａ２＋イオン２．０〜５．０ｍｍｏｌ/ｌ、ＨＰＯ４２−イオン０．５〜２．０ｍｍｏｌ/ｌ及びＦ−イオン１．０〜３．０ｍｍｏｌ/ｌを含有する弱酸性溶液を使用した浸漬繰り返し工程を、更に複数回繰り返し行うことを特徴とする請求項９記載のフッ素不溶化剤の製造方法。
【請求項１１】
請求項１〜４のいずれか１項に記載のフッ素不溶化剤が添加された石膏であり、フッ素の溶出を低減したことを特徴とする処理石膏。
【請求項１２】
請求項１〜４のいずれか１項に記載のフッ素不溶化剤を、フッ化物イオンで汚染された土壌に添加することを特徴とする汚染土壌の処理方法。
【請求項１３】
請求項１〜４のいずれか１項に記載のフッ素不溶化剤を、フッ化物イオンで汚染された汚染水に添加することを特徴とする汚染水の処理方法。
【発明の詳細な説明】
【技術分野】
【０００１】
本発明は、石膏中、汚染水中又は汚染土壌中のフッ化物イオンを安定な鉱物であるフッ素アパタイト(ＦＡｐ）として不溶化し、長期的な安定性を担保するフッ素不溶化剤、その製造方法、処理石膏、フッ素含有汚染土壌及び汚染水の処理方法に関するものである。
【背景技術】
【０００２】
フッ素は、先端技術産業の分野で広く使用されており、それに伴って排水や土壌のフッ素汚染が深刻な問題となっている。このフッ素汚染土壌は、我が国の汚染土壌では２番目にサイト数が多いものとなっている。このため、排水中又は土壌中のフッ素（フッ化物イオン）を安定なフッ素アパタイト(ＦＡｐ）として不溶化する技術が多数、提案されている。  
【０００３】
従来、このようなフッ素不溶化剤としては、各種アルミニウム化合物やカルシウム化合物の他に、リン酸ナトリウム（Ｎａ３ＰＯ４）、リン酸水素二ナトリウム（Ｎａ２ＨＰＯ４）、リン酸二水素ナトリウム（ＮａＨ２ＰＯ４）、リン酸水素カルシウム二水和物（ＣａＨＰＯ４・２Ｈ２Ｏ）、水酸アパタイト（Ｃａ５（ＰＯ４）３ＯＨ）等、各種のリン酸化合物が知られている。
【０００４】
この中、リン酸水素カルシウム二水和物（以下、単に「ＤＣＰＤ」との言う。）は、直接フッ化物イオンと反応するのではなく、反応初期に粒子表面に数十ｎｍのリン酸カルシウム系前駆体を生成し、それがトリガーとなってＦＡｐを生成することが見いだされている（非特許文献１）。この前駆体相の生成には数時間の誘導時間（遅れ時間）を必要とし、さらにこの前駆体相生成は、例えばＭｇイオン、Ｃｄイオン、フッ化物イオンなどの共存イオンによって容易に妨害される（非特許文献２等）という問題がある。
【０００５】
ＤＣＰＤとフッ化物イオンとの反応に見られる遅れ時間を改善する技術として、例えば、国際公開番号ＷＯ２０１０/０４１３３０号（特許文献１）には、ＤＣＰＤを水あるいは温水処理により前駆体相を表面に誘起する方法が開示されている。また、特開２０１１−２５６３５６号公報（特許文献２）には、ＤＣＰＤと水酸アパタイト（ＨＡｐ）の混合物であるフッ素不溶化剤が開示されている。また、非特許文献３には、ＤＣＰＤを人の体液と同じイオン濃度を有する擬似体液に浸漬して、ＨＡｐを粒子表面に析出させる方法が開示されている。
【先行技術文献】
【特許文献】
【０００６】
【特許文献１】国際公開番号ＷＯ２０１０/０４１３３０号
【特許文献２】特開２０１１−２５６３５６号公報
【非特許文献】
【０００７】
【非特許文献１】袋布昌幹、丁子哲治、「リン酸水素カルシウム二水和物(ＤＣＰＤ)と水溶液中低濃度フッ化物イオンとの反応」、Ｊ. Ｃｅｒａｍ. Ｓｏｃ. Ｊｐｎ., １１３,  ２６３-２６７ (２００５)．
【非特許文献２】Ｍ. Ｔａｆｕ, Ｔ. Ｏｋａｚａｋｉ, Ｔ. Ｔｏｓｈｉｍａ, Ｔ. Ｃｈｏｈｊｉ, “Ｅｆｆｅｃｔ ｏｆ Ｃｏｅｘｉｓｔｉｎｇ Ｉｏｎｓ ｏｎ ｔｈｅ Ｒｅａｃｔｉｏｎ ｏｆ Ｆｌｕｏｒｉｄｅ ｗｉｔｈ Ｃａｌｃｉｕｍ Ｐｈｏｓｐｈａｔｅ (ＤＣＰＤ) ｆｏｒ Ｗａｔｅｒ Ｔｒｅａｔｍｅｎｔ”, Ｉｎｔｅｒｎａｔｉｏｎａｌ Ｊｏｕｒｎａｌ ｏｆ Ｂｉｏｌｏｇｉｃａｌ Ｓｃｉｅｎｃｅ ａｎｄ Ｅｎｇｉｎｅｅｒｉｎｇ,５(２),３５-３７ (２０１４).
【非特許文献３】Ｙ. Ｔａｋｅｍｕｒａ, Ｍ. Ｋｉｋｕｃｈｉ, Ｍ. Ｔａｆｕ, Ｔ. Ｔｏｓｈｉｍａ, Ｔ. Ｃｈｏｈｊｉ, “Ｒｅａｃｔｉｖｉｔｙ ｉｍｐｒｏｖｅｍｅｎｔ ｏｆ ｄｉｃａｌｃｉｕｍ ｐｈｏｓｐｈａｔｅ ｄｉｈｙｄｒａｔｅ ｗｉｔｈ ｆｌｕｏｒｉｄｅ ｆｏｒ ｉｔｓ ｒｅｍｏｖａｌ ｆｒｏｍ ｗａｓｔｅ ａｎｄ ｄｒｉｎｋｉｎｇ ｗａｔｅｒ”, Ｕｎｉｖ. Ｊ. Ｍａｔｅｒ. Ｓｃｉ., ４,６０-６４ (２０１６)．
【発明の開示】
【発明が解決しようとする課題】
【０００８】
しかしながら、これら従来の方法は、未だＤＣＰＤとフッ化物イオンとの反応に見られる遅れ時間を改善するには不十分であるか、あるいはＤＣＰＤの活性化が不十分であり、フッ素汚染土壌中のフッ素の不溶化という点では、満足がいくものではなかった。また、疑似体液を用いる方法は、疑似体液の調製や保管が難しいという問題がある。また、ＤＣＰＤとＨＡｐの混合物であるフッ素不溶化剤の場合、実際には、ＤＣＰＤは合成したものを使用しており、限られた用途にしか適用できなかった。このため、例えば、汚染土壌の処理現場において、市販のＤＣＰＤを簡単に処理して得られるフッ素不溶化剤が求められていた。
【０００９】
従って、本発明の目的は、ＤＣＰＤとフッ化物イオンとの反応に見られる遅れ時間を改善し、ＤＣＰＤの高い活性化を有するフッ素不溶化剤、より単純な組成の溶液を使用して施工現場で調製可能なフッ素不溶化剤の製造方法、処理石膏及びフッ素含有汚染土壌又は汚染水の処理方法を提供することにある。
【課題を解決するための手段】
【００１０】
かかる実情において、本発明者等は、フッ素不溶化剤の製造方法について、鋭意検討を行った結果、ＤＣＰＤの表面に前駆体を形成する溶液である弱酸性溶液において、疑似体液のＣａ２＋イオンとＨＰＯ４２−イオンに着目し、更にこれらのイオンに、不溶化の対象物であるフッ化物イオンを併存させるという逆転の発想に基づき作成された溶液を使用し、ＤＣＰＤの表面にフッ素アパタイトを予め積極的に形成してフッ素不溶化剤を得たところ、ＤＣＰＤとフッ化物イオンとの反応に見られる遅れ時間を大きく改善でき、ＤＣＰＤが高い活性化を示すことを見出し、本発明を完成するに至った。
【００１１】
すなわち、本発明は、リン酸水素カルシウム二水和物の表面に、フッ素アパタイトが付着してなることを特徴とするフッ素不溶化剤を提供するものである。
【００１２】
また、本発明は、Ｃａ２＋イオン２．０〜５．０ｍｍｏｌ/ｌ、ＨＰＯ４２−イオン０．５〜２．０ｍｍｏｌ/ｌ及びＦ−イオン１．０〜３．０ｍｍｏｌ/ｌを含有する弱酸性溶液に、リン酸水素カルシウム二水和物を浸漬させ、リン酸水素カルシウム二水和物の表面に、フッ素アパタイトを沈着させる第１工程を有すること特徴とするフッ素不溶化剤の製造方法を提供するものである。
【００１３】
また、本発明は、前記不溶化剤が添加された石膏であり、フッ素の溶出を低減したことを特徴とする処理石膏を提供するものである。
【００１４】
また、本発明は、前記フッ素不溶化剤を、フッ化物イオンで汚染された土壌に添加することを特徴とする汚染土壌の処理方法を提供するものである。
【００１５】
また、本発明は、前記フッ素不溶化剤を、フッ化物イオンで汚染された汚染水に添加することを特徴とする汚染水の処理方法を提供するものである。
【発明の効果】
【００１６】
本発明によれば、ＤＣＰＤとフッ化物イオンとの反応に見られる遅れ時間を改善し、ＤＣＰＤの高い活性化を有するフッ素不溶化剤を提供できる。また、本発明によれば、より単純な組成の溶液を使用して施工現場で調製可能なフッ素不溶化剤の製造方法を提供できる。また、本発明によれば、フッ素不溶化剤を直接または水に混合したものを、汚染土壌や汚染水に添加するという簡単な工程の実施のみで汚染土壌や汚染水中のフッ化物イオンを効率よく不溶化できる。
【図面の簡単な説明】
【００１７】
【図１】本発明のＣａ-Ｐ-Ｆ溶液１回浸漬処理されたフッ素不溶化剤のＳＥＭ写真であり、（Ａ）が５００倍、（Ｂ）が５０００倍である。
【図２】本発明のＣａ-Ｐ-Ｆ溶液３回繰り返し浸漬処理されたフッ素不溶化剤のＳＥＭ写真であり、（Ａ）が５００倍、（Ｂ）が５０００倍である。
【図３】実施例１、実施例２、比較例１及び比較例２における、フッ素不溶化剤とフッ化物イオンとの反応に見られる遅れ時間を示す図である。
【図４】実施例１、実施例２、比較例１及び比較例２における、Ｘ線回折図であり、（Ａ）が除去対象のフッ化物イオンとの反応前の固相（フッ素不溶化剤）であり、（Ｂ）がフッ化物イオンとの反応後の反応物である。
【図５】図１のフッ素不溶化剤と除去対象のフッ化物イオンとの反応物のＳＥＭ写真であり、（Ａ）が５００倍、（Ｂ）が５０００倍である。
【図６】図２のフッ素不溶化剤と除去対象のフッ化物イオンとの反応物のＳＥＭ写真であり、（Ａ）が５００倍、（Ｂ）が５０００倍である。
【図７】比較例となるＣａ-Ｐ溶液１回浸漬処理されたＤＣＰＤのＳＥＭ写真であり、（Ａ）が５００倍、（Ｂ）が５０００倍である。
【図８】比較例となるＤＣＰＤのＳＥＭ写真であり、（Ａ）が５００倍、（Ｂ）が５０００倍である。
【発明を実施するための形態】
【００１８】
（フッ素不溶化剤）
本発明のフッ素不溶化剤は、ＤＣＰＤの表面に、フッ素アパタイト（以下、単に「ＦＡｐ」とも言う。）が付着してなるものであり、例えば、このＦＡｐは、ＤＣＰＤ粉末の表面を被覆しているものが挙げられる。ＤＣＰＤは、Ｘ線分析及び示差熱分析で特定することができる。ＤＣＰＤは、汚染土壌や汚染水中の汚染物であるフッ化物イオンと反応し、最終的には、ＦＡｐに転換される。
【００１９】
本発明のフッ素不溶化剤において、ＦＡｐは、針状体の集合物であり、この針状体は、最大長さ５μｍ、好ましくは最大長さ０．５μｍである。また、針状体のアスペクト比（長辺と短辺の比）としては、１：１００〜１：５０である。ＦＡｐは、Ｘ線分析及び示差熱分析で特定でき、その針状形状及び長さ寸法は、電子顕微鏡で特定できる。
【００２０】
本発明のフッ素不溶化剤において、ＦＡｐの含有量は、フッ素不溶化剤中、０．１質量％以上、好ましくは１．０〜３０．０質量％以上、更に好ましくは５．０〜４０．０質量％である。フッ素不溶化剤中、ＦＡｐの含有量は、上記数値範囲内において、多い方が汚染物であるフッ化物イオンとＤＣＰＤとの反応に見られる遅れ時間の改善効果が高い。図１のフッ素不溶化剤は、フッ素不溶化剤中、ＦＡｐの含有量が１０．０質量％のものであり、図２のフッ素不溶化剤は、フッ素不溶化剤中、ＦＡｐの含有量が１８．０質量％のものである。
【００２１】
本発明のフッ素不溶化剤は、汚染物であるフッ素を含んだ石膏、汚染水あるいは汚染土壌に対し、直接または水に混合して添加することで、フッ化物イオンとＤＣＰＤとの反応における遅れ時間を短縮して、汚染物のフッ素を不溶化できる。
【００２２】
（フッ素不溶化剤の製造方法）
本発明の第１の実施の形態におけるフッ素不溶化剤の製造方法は、Ｃａ２＋イオン２．０〜５．０ｍｍｏｌ/ｌ、好ましくは、２．５ｍｍｏｌ/ｌ、ＰＯ４２−イオン０．５〜２．０ｍｍｏｌ/ｌ、好ましくは、１．０ｍｍｏｌ/ｌ、及びＦ−イオン１．０〜３．０ｍｍｏｌ/ｌ、好ましくは１．２〜３．０ｍｍｏｌ/ｌを含有する弱酸性溶液に、ＤＣＰＤを浸漬させ、ＤＣＰＤの表面に、ＦＡｐを沈着させる第１工程を有する方法である。
【００２３】
Ｃａ２＋イオンとしては、塩化カルシウム、硝酸カルシウム又は酢酸カルシウムが使用でき、ＰＯ４２−イオンとしては、リン酸ナトリウム、リン酸アンモニウム又はリン酸が使用でき、Ｆ−イオンとしては、フッ化ナトリウム、フッ化水素酸又はフッ化アンモニウムが使用できる。カルシウム化合物、リン酸化合物及びフッ化化合物の添加順序は特に制限されず、純水中に、一度に添加してもよく、別個に添加してもよい。この際、沈殿が生じないよう、ｐＨ調整しながら行う。弱酸性溶液には、上記イオンの他、例えばマグネシウムイオン、ナトリウムイオン、カリウムイオンなどが含まれていてもよい。
【００２４】
弱酸性溶液のｐＨは、２．５〜６．５、好ましくは３．５〜６．５である。すなわち、ＤＣＰＤの表面に、ＦＡｐを沈着させた後の溶液のｐＨが６．１となるように、該弱酸性溶液のｐＨを調整すればよい。ｐＨがこの範囲であれば、溶液の沈殿は起こらず、溶解状態を保持することができる。弱酸性溶液のｐＨが小さ過ぎると、ＤＣＰＤが溶解して原料の損失が大きくなり、ｐＨが大き過ぎると、溶液中に白濁が生じて分化するため、いずれも好ましくない。
【００２５】
本発明のフッ素不溶化剤の製造方法において、ＤＣＰＤとしては、工業用、化粧品用、食品添加物用、医薬品用等の各種グレードの市販品が使用できる。また、ＤＣＰＤは、例えば、消石灰の水分散液とリン酸とを、ｐＨ４〜５に調整した水系媒体中で反応させることで製造する公知の方法で得たものを使用することができる。
【００２６】
次に、ＤＣＰＤを上記弱酸性溶液に浸漬する。ＤＣＰＤと弱酸性溶液の固液比（質量/体積）は、１/１００〜１/５、好ましくは１/５０〜１/１０である。固液比が小さ過ぎると、ＤＣＰＤが溶解して原料の損失が生じ、大き過ぎると弱酸性溶液に供給できるカルシウム、リン、フッ素量が少なる結果、ＦＡｐの生成量が少なくなり、いずれも好ましくない。
【００２７】
浸漬条件としては、弱酸性溶液とＤＣＰＤが十分、混合されれば、特に制限されず、例えば、１０〜３０℃、好ましくは室温下、撹拌又は振とう下、１日〜１０日間、好ましくは、１日〜７日間、混合処理する方法が挙げられる。
【００２８】
上記浸漬により、ＤＣＰＤの表面に、ＦＡｐが沈着する。ＤＣＰＤの表面へのＦＡｐの沈着の終了は、液中のフッ素濃度の低下をイオン選択性電極や比色分析により判断する（以上が第１工程）。液中のフッ素濃度は、０．１ｍｍｏｌ/ｌまで低下すれば、第１工程終了と判断してよい。
【００２９】
ＤＣＰＤの表面にＦＡｐの沈着が完了した固液相は、公知の固液分離により、固相を得る（第２工程）。特に、固液分離後、固相を脱水、乾燥して粉末の不溶化剤として得ることが好ましい。脱水方法としては、デカンテーション、濾過、遠心分離などの公知の方法を使用すればよい。乾燥した粉末のフッ素不溶化剤は、活性化に実質的に影響はなく、保管、運搬及び使用の際、都合がよい。
【００３０】
次に、本発明の第２の実施の形態におけるフッ素不溶化剤の製造方法について説明する。第２の実施の形態における製造方法において、第１の実施の形態における製造方法と同一構成要素については、その説明を省略し、異なる点について主に、説明する。すなわち、第２の実施の形態の製造方法において、第１の実施の形態の製造方法と異なる点は、第１の実施の形態における製造方法で得られた固相を再度、又は更に引き続き、直前で得られた固相を弱酸性溶液に浸漬する浸漬繰り返し工程を複数回行い、ＤＣＰＤの表面へのＦＡｐの沈着量を増やす点にある。
【００３１】
すなわち、本発明の第２の実施の形態における製造方法は、Ｃａ２＋イオン２．０〜５．０ｍｍｏｌ/ｌ、ＨＰＯ４２−イオン０．５〜２．０ｍｍｏｌ/ｌ及びＦ−イオン１．０〜３．０ｍｍｏｌ/ｌを含有する弱酸性溶液に、該第２工程で得られた固相を浸漬させ、リン酸水素カルシウム二水和物の表面に、更にフッ素アパタイトを沈着させる浸漬繰り返し工程と、を有する方法（都合２回の浸漬方法）が挙げられ、更に、Ｃａ２＋イオン２．０〜５．０ｍｍｏｌ/ｌ、ＨＰＯ４２−イオン０．５〜２．０ｍｍｏｌ/ｌ及びＦ−イオン１．０〜３．０ｍｍｏｌ/ｌを含有する弱酸性溶液を使用した浸漬繰り返し工程を、更に複数回繰り返し行う方法（都合３回以上の浸漬方法）が挙げられる。合計の浸漬回数は、最大１０回、好ましくは最大５回、特に好ましくは最大３回である。合計の浸漬回数が、多過ぎても、ＦＡｐの沈着量はそれほど増えず、効率が悪くなり、また、すくな過ぎても、ＦＡｐの沈着量を増やすことができない。
【００３２】
すなわち、本発明の第２の実施の形態における製造方法において、再度及び複数回の浸漬処理を行う際、使用する弱酸性溶液は、常に当初濃度を有する、Ｃａ２＋イオン２．０〜５．０ｍｍｏｌ/ｌ、好ましくは、２．５ｍｍｏｌ/ｌ、ＰＯ４２−イオン０．５〜２．０ｍｍｏｌ/ｌ、好ましくは、１．０ｍｍｏｌ/ｌ、及びＦ−イオン１．０〜３．０ｍｍｏｌ/ｌ、好ましくは１．２〜３．０ｍｍｏｌ/ｌを含有する溶液である。一度、ＤＣＰＤを浸漬した使用済みの弱酸性溶液は、それぞれのイオン濃度が低減しており、使用できない。また、再度及び複数回の浸漬処理を行う際、浸漬される固相は、直前で浸漬処理された固相である。すなわち、例えば３回目の浸漬処理で使用する固相は、２回目の浸漬処理で得られた固相であり、４回目の浸漬処理で使用する固相は、３回目の浸漬処理で得られた固相である。第２の実施の形態例では、再度及び更に複数回の浸漬処理を行うことで、処理前のフッ素不溶化剤と比べて、処理後のフッ素不溶化剤は、ＦＡｐの沈着量が多くなる。
【００３３】
本発明の実施の形態におけるフッ素不溶化剤の製造方法において、ＤＣＰＤは、市販品を使用できること、使用する弱酸性溶液は簡単な組成であること、ＤＣＰＤの浸漬条件は、室温下でできる簡単な操作であることから、現場の施工場所において製造可能であり、フッ素不溶化剤の用途の拡大が図れる。
【００３４】
（処理石膏）
次に、本発明に係る含有フッ素の溶出を低減させた処理石膏について説明する。本発明において石膏は、フッ素を含有するものであれば、特に制限されず、二水塩、半水塩、無水塩が挙げられ、この内、半水塩が入手し易い点で好ましい。石膏の具体例としては、天然石膏、排煙脱硫処理によって副生する石膏、天然無水石膏、ふっ酸の製造過程で副産するふっ酸無水石膏等が挙げられる。
【００３５】
本発明において、フッ素を含有する石膏に、本発明のフッ素不溶化剤を添加する方法としては、特に制限されず、両者を粉末状とし、単にそのまま混合すればよい。フッ素含有石膏に対するフッ素不溶化剤の添加量としては、フッ素含有石膏１００質量部に対して、フッ素不溶化剤０．５質量部以上、好ましくは０．５〜５質量部である。フッ素不溶化剤の添加量が少な過ぎると、石膏からのフッ素の溶出量を土壌環境基準値以下にするのが難しくなり、フッ素不溶化剤の添加量が多過ぎても、フッ素の溶出低減効果は大きく変わらない。本発明によれば、ＤＣＰＤと石膏中のフッ素（フッ化物イオン）との反応に見られる遅れ時間を改善できるため、石膏中のフッ素を固定化して、溶出フッ化物イオンを低減できる。本発明の処理石膏は、そのまま埋立処分することもできるが、石膏ボード、プラスター、土壌固化材等の原料として再使用することもできる。
【００３６】
（汚染土壌の処理方法）
次に、本発明に係る汚染土壌の処理方法について説明する。本発明は、フッ化物イオンで汚染された土壌に、本発明のフッ素不溶化剤を添加するものである。本発明において、フッ素汚染土壌に、フッ素不溶化剤を添加する方法としては、特に制限されず、単にそのまま混合する方法、両者の混合前、混合中又は混合後に必要に応じて適宜脱水又は加水して水分調整する方法などが挙げられる。水分調整の場合、混合後の水分が５〜２０質量％となるようにするのが好ましい。
【００３７】
本発明において、フッ素汚染土壌に対するフッ素不溶化剤の添加量としては、フッ素汚染土壌の乾燥物１００質量部に対して、フッ素不溶化剤１質量部以上、好ましくは１〜２０質量部である。フッ素不溶化剤の添加量が少な過ぎると、フッ素汚染土壌からのフッ素の溶出量を土壌環境基準値以下にするのが難しくなり、フッ素不溶化剤の添加量が多過ぎても、フッ素の溶出低減効果は大きく変わらない。本発明によれば、ＤＣＰＤと汚染土壌中のフッ素（フッ化物イオン）との反応に見られる遅れ時間を改善できるため、汚染土壌中のフッ素を固定化して、溶出フッ化物イオンを低減できる。
【００３８】
（汚染水の処理方法）
次に、本発明に係る汚染水の処理方法について説明する。本発明は、フッ化物イオンで汚染された汚染水に、本発明のフッ素不溶化剤を添加するものである。本発明において、フッ素汚染水に、フッ素不溶化剤を添加する方法としては、特に制限されず、単にそのまま混合する方法が挙げられる。
【００３９】
本発明において、フッ素汚染水に対するフッ素不溶化剤の添加量としては、フッ素汚染濃度により変わるため、一概に決定できないものの、例えば、フッ素汚染水１００質量部に対して、フッ素不溶化剤０．１質量部以上、好ましくは１．０〜５．０質量部である。フッ素不溶化剤の添加量が少な過ぎると、フッ素汚染水からのフッ素の溶出量を基準値以下にするのが難しくなり、フッ素不溶化剤の添加量が多過ぎても、フッ素の溶出低減効果は大きく変わらない。本発明によれば、ＤＣＰＤと汚染水中のフッ素（フッ化物イオン）との反応に見られる遅れ時間を改善できるため、汚染水中のフッ素を固定化して、溶出フッ化物イオンを低減できる。
【００４０】
本発明において、処理石膏、汚染土壌及び汚染水に配合されたフッ素不溶化剤は、フッ素を短時間で充分にフッ素アパタイトとして不溶化することができる。すなわち、ＦＡｐが表面に付着したＤＣＰＤにおけるＤＣＰＤ部分は、そのままの形状を保持して、内部までＦＡｐに転化される。このため、ＤＣＰＤに付着していたＦＡｐを含めて、粉末全体が、ＦＡｐを形成することになる。
【００４１】
（実施例）
次に、実施例を挙げて本発明を更に具体的に説明する。
【実施例１】
【００４２】
＜フッ素不溶化剤Ａの調製＞
（ＤＣＰＤ粉末Ａ）
市販品である粉末状のリン酸水素カルシウム二水和物（ＤＣＰＤ粉末Ａ）（米山化学工業社製；特級試薬）を使用した。また、ＤＣＰＤ粉末Ａの電子顕微鏡（ＳＥＭ）写真を図８に、ＸＲＤの結果を図４の符号（４−１）に示した。
【００４３】
（弱酸性溶液Ａの調製）
室温下、超純水に超純水１０００ｍｌ換算で、ＣａＣｌ２を０．２７８ｇ（Ｃａ２＋濃度２．５ｍｍｏｌ）、Ｋ２ＨＰＯ４・３Ｈ２Ｏを０．２２８ｇ（ＨＰＯ４２−濃度１．０ｍｍｏｌ）及びＮａＦを０．０６６ｇ（Ｆ−濃度１．５ｍｍｏｌ）添加し、更に塩酸を添加することでｐＨ４．６に調整された沈殿物のない弱酸性溶液Ａを得た。
【００４４】
（フッ素不溶化剤Ａの調製）
次に、室温下、容器に入れた弱酸性溶液ＡにＤＣＰＤ粉末Ａを投入し、浸漬した。この際、ＤＣＰＤ粉末Ａと弱酸性溶液Ａの固液比（質量/体積）は、ＤＣＰＤ粉末Ａ１ｇに対して、弱酸性溶液Ａを５０ｍｌ混合したものであり、１/５０であった。混合後、溶液をポリプロピレン製瓶に封入し、毎分８０回にて７日間、振とうさせて混合させた。
【００４５】
７日間の振とう後、得られた懸濁物を０．４５μｍのメンブレンフィルターにて濾過して固相を採取し、更に乾燥して、粉末状のフッ素不溶化剤Ａを得た。フッ素不溶化剤Ａを、粉末Ｘ線回折装置（ＸＲＤ）、粒子表面の形態及び構成相をＳＥＭを用いて調べた。
【００４６】
上記の調製で得られたフッ素不溶化剤ＡのＳＥＭ写真を図１に、ＸＲＤの結果を図４の符号（２−１）に示した。この結果、フッ素不溶化剤Ａは、ＤＣＰＤの表面にＦＡｐが沈着していることを確認した。この時の弱酸性溶液ＡのｐＨは５．６であった。これは、ＤＣＰＤの一部が溶解してカルシウムイオンとリン酸イオンを溶出し、リン酸イオンの加水分解により溶液のｐＨが５．６程度まで上昇したものであり、これらカルシウムイオンとリン酸イオンは、溶液中のフッ化物イオンと反応して、ＤＣＰＤ粉末の表面上にＦＡｐを生成したものと思われる。また、ＤＣＰＤの表面に沈着したＦＡｐは、針状物が集合したものであった。また、フッ素不溶化剤Ａ中のＦＡｐの含有量を、ＩＣＰ（誘導結合プラズマ）分析により求めたところ、フッ素不溶化剤中、１０．０質量％であった。
【００４７】
＜フッ素含有汚染水の処理方法Ａ＞
（反応容器）
フッ素不溶化剤Ａと除去対象物であるフッ化物イオンとの反応を調べるために、撹拌用テフロン（登録商標）羽根を備えた反応容器を使用した。反応容器には、フッ化物イオン濃度を測定するフッ化物イオン選択性電極を設置した。
【００４８】
（処理方法及び測定結果）
室温下、反応容器中に超純水を１０００ｍｌ入れ、所定量のフッ化ナトリウム試薬４４ｍｇを溶解させて、フッ化物イオン濃度２０ｍｇ/Ｌのフッ化物溶液（フッ素含有汚染水Ａ）を調製した。ここにフッ素不溶化剤Ａの粉末１．０ｇ（固液比１:１０００）を添加し、撹拌羽根の撹拌速度２００ｒｐｍ下、反応を開始させ、溶液中のフッ化物イオン濃度の変化を経時的にイオン選択性電極で測定した。その測定結果を図３に実施例１として示した。
【００４９】
また、処理時間２４０分後の懸濁液を０．４５μｍのメンブレンフィルターにて濾過して固相を採取し、乾燥させた構成相をＸＲＤ、粒子表面の形態及び構成相をＳＥＭを用いて調べた。ＳＥＭ写真を図５に、ＸＲＤの結果を図４の符号（２−２）に示した。その結果、処理済のフッ素不溶化剤は、全体がＦＡｐと確認できた。また、フッ素不溶化剤ＡのＤＣＰＤ部分は、その形状を保持したまま、ＦＡｐに転換されたものであった。
【実施例２】
【００５０】
＜フッ素不溶化剤Ｂの調製＞
固液比１/５０の振とう７日間に代えて、固液比１/１０の振とう１日間としたこと、及びＤＣＰＤ粉末Ａに代えて、粉末状のフッ素不溶化剤Ａを使用し、これを弱酸性溶液Ａに投入し、混合処理したこと以外は、実施例１と同様の方法で、フッ素不溶化剤Ａ-１を調製した。次いで、同様の振とう１日間とし、ＤＣＰＤ粉末Ａに代えて、粉末状のフッ素不溶化剤Ａ-１を使用し、これを弱酸性溶液Ａに投入し、浸漬した以外は、実施例１と同様の方法で、フッ素不溶化剤Ｂを調製した。すなわち、フッ素不溶化剤Ｂは、本発明の第２の実施の形態における製造方法に相当するものであり、２度の繰り返し浸漬、合計３度の浸漬処理を行ったものである。
【００５１】
実施例２で得られたフッ素不溶化剤ＢのＳＥＭ写真を図２に、ＸＲＤの結果を図４の符号（１−１）に示した。この結果、フッ素不溶化剤Ｂは、ＤＣＰＤの表面にＦＡｐが沈着していることを確認した。また、ＤＣＰＤの表面に沈着したＦＡｐは、針状物が集合したものであった。また、フッ素不溶化剤Ｂにおいて、ＩＣＰ分析の結果よりＦＡｐの含有量を求めたところ、フッ素不溶化剤中、１８．０質量％であった。また、Ｃａ/Ｐ比は、１．１０であった。
【００５２】
＜フッ素含有汚染水の処理方法Ｂ＞
フッ素不溶化剤Ａに代えて、フッ素不溶化剤Ｂを使用した以外は、実施例１のフッ素含有汚染水の処理方法Ａと同様の方法で行った。その測定結果を図３に実施例２として示した。また、処理時間２４０分後の懸濁液を０．４５μｍのメンブレンフィルターにて濾過して固相を採取し、乾燥させた構成相をＸＲＤ、粒子表面の形態及び構成相をＳＥＭを用いて調べた。ＳＥＭ写真を図６に、ＸＲＤの結果を図４の符号（１−２）に示した。その結果、処理済のフッ素不溶化剤は、全体がＦＡｐと確認できた。また、フッ素不溶化剤ＡのＤＣＰＤ部分は、その形状を保持したまま、ＦＡｐに転換されたものであった。
【００５３】
（比較例１）
（弱酸性溶液Ｂの調製）
室温下、１０００ｍｌの水に、ＣａＣｌ２を０．２７８ｇ（Ｃａ２＋濃度２．５ｍｍｏｌ）及びＫ２ＨＰＯ４・３Ｈ２Ｏを０．２２８ｇ（ＨＰＯ４２−濃度１．０ｍｍｏｌ）添加してｐＨ４．６に調整した。これにより、沈殿物のない弱酸性溶液Ｂを得た。すなわち、弱酸性溶液Ｂは、実施例１の弱酸性溶液Ａにおいてフッ素化合物の添加を省略したものである。
【００５４】
（フッ素不溶化剤Ｃの調製）
弱酸性溶液Ａに代えて、弱酸性溶液Ｂとした以外は、実施例１のフッ素不溶化剤Ａの調製と同様の方法で調製し、フッ素不溶化剤Ｃを得た。フッ素不溶化剤ＣのＳＥＭ写真を図７に、ＸＲＤの結果を図４の符号（３−１）に示した。この結果、フッ素不溶化剤Ｃは、ＤＣＰＤの表面にＦＡｐの沈着は当然、確認されないものであった。
【００５５】
＜フッ素含有汚染水の処理方法Ｃ＞
フッ素不溶化剤Ａに代えて、フッ素不溶化剤Ｃを使用した以外は、実施例１のフッ素含有汚染水の処理方法と同様の方法で行った。その測定結果を図３に比較例１として示した。また、２４０時間処理後の固相の乾燥物のＸＲＤの結果を図４の符号（３−２）に示した。
【００５６】
（比較例２）  
＜フッ素含有汚染水の処理方法Ｄ＞
フッ素不溶化剤Ａに代えて、ＤＣＰＤ粉末Ａを使用した以外は、実施例１のフッ素含有汚染水の処理方法と同様の方法で行った。その測定結果を図３に比較例２として示した。汚染水の処理方法Ｄの２４０時間処理後の固相の乾燥物のＸＲＤの結果を図４の符号（４−２）に示した。
【００５７】
図３の結果から、ＦＡｐ付着ＤＣＰＤ粉体をフッ素不溶化剤とした実施例１では、ＤＣＰＤと汚染物質であるフッ化物イオンの反応遅れ時間が約半分に短縮できた。また、３度の繰り返し浸漬により、ＤＣＰＤ粉体に付着したＦＡｐの付着量を高めた実施例２では、遅れ時間が無視できる程度にまで短縮できた。また、ＤＣＰＤの浸漬に使用する弱酸性溶液のフッ化物イオンの添加を省略した比較例１では、未処理のＤＣＰＤ粉体を使用した比較例２と同等の結果であり、反応開始までの誘導時間（遅れ時間）に改善は見られなかった。
【実施例３】
【００５８】
（フッ素不溶化剤の調製方法における固液比の影響‐１回浸漬処理）
実施例１の（フッ素不溶化剤Ａの調製）において、固液比１/１０、１/２０、１/３０、１/５０（実施例１）の４つの系の、振とう日数１日、３日、７日におけるフッ素不溶化剤についてＩＣＰ分析を行い、Ｃａ/Ｐ値、フッ素不溶化剤中のＦＡｐの質量％を測定した。その結果を表１に示す。
【００５９】
【表１】
2020132746.tif 000003
【実施例４】
【００６０】
（参考例２）  
（フッ素不溶化剤の調製方法における固液比の影響‐繰り返し浸漬処理）
＜フッ素不溶化剤Ｂの調製＞の繰り返し浸漬３回に代えて、１回、２回、４回とした以外は、実施例２と同様に、フッ素不溶化剤Ｂの調製を行い、得られた固相乾燥物についてＩＣＰ分析を行い、Ｃａ/Ｐ値、フッ素不溶化剤中のＦＡｐの質量％を測定した。その結果を表２に示す。
【００６１】
【表２】
2020132746.tif 000004
【００６２】
表１から、１回浸漬処理の場合、振とう日数が増えるほど、また、固液比が小さいほど、ＦＡｐの沈着量は多くなることが判る。また、表２から、繰り返し処理の場合、繰り返し処理数が多いほどＦＡｐの沈着量は多くなることが判る。
【産業上の利用可能性】
【００６３】
本発明によれば、ＤＣＰＤと汚染物であるフッ化物イオンとの反応に見られる遅れ時間が改善でき、ＤＣＰＤの高い活性化が可能となった。また、より単純な組成の溶液を使用できるため、施工現場においてＤＣＰＤの処理が可能となる。従来、ＤＣＰＤとフッ化物イオンとの反応に見られる遅れ時間を改善する方法として、ＤＣＰＤの表面にリン酸カルシウムの前駆体を形成する方法が知られているが、本発明のように、ＤＣＰＤの表面に、原位置において固定化されるＦＡｐを、予め沈着させるという発想はこれまでになく、これによる活性効果も大きく、フッ素汚染処理に大きな貢献をもたらすものである。
【図１】
2020132746.tif 000005
【図２】
2020132746.tif 000006
【図３】
2020132746.tif 000007
【図４】
2020132746.tif 000008
【図５】
2020132746.tif 000009
【図６】
2020132746.tif 000010
【図７】
2020132746.tif 000011
【図８】
2020132746.tif 000012